(57)【要約】【課題】熱間加工等を施すまでもなく、焼結体のままで十分に緻密（高密度）化され、成形体の形状をほぼ維持したまま、従来の焼結材よりも機械的特性（ヤング率、強度等）の大幅な向上を図れる高密度鉄基焼結材を提供する。【解決手段】本発明の高密度鉄基焼結材は、鉄系粉末にホウ化物粉末を配合した混合粉末を加圧した成形体を焼結して得られた焼結体からなる。このホウ化物粒子は、ホウ化チタン、ホウ化ニオブ、ホウ化ジルコニウムまたはホウ化モリブデンの一種以上からなり、ホウ化物粉末は、混合粉末全体を１００質量％としたときに０．１〜１０質量％含まれ、鉄系粉末は、鉄系粉末全体を１００質量％としたときにＦｅ以外の合金元素の合計量が７質量％以下であり、焼結体は、鉄系粒子と前記ホウ化物粒子の粒界の少なくとも一部で液相を生じる焼結温度以上で加熱されてなることを特徴とする。【選択図】図２Ａ
2016084534.tif 000002
【特許請求の範囲】
【請求項１】
鉄（Ｆｅ）または鉄合金の粒子である鉄系粒子からなる鉄系粉末にホウ化物粒子からなるホウ化物粉末を配合した混合粉末を加圧した成形体を焼結して得られた焼結体からなる高密度鉄基焼結材であって、
前記ホウ化物粒子は、ホウ化チタン、ホウ化ニオブ、ホウ化ジルコニウムまたはホウ化モリブデンの一種以上からなり、
前記ホウ化物粉末は、前記混合粉末全体を１００質量％としたときに０．１〜１０質量％含まれ、
前記鉄系粉末は、該鉄系粉末全体を１００質量％としたときにＦｅ以外の合金元素の合計量が７質量％以下であり、
前記焼結体は、前記鉄系粒子と前記ホウ化物粒子の粒界の少なくとも一部で液相を生じる焼結温度以上で加熱されてなることを特徴とする高密度鉄基焼結材。
【請求項２】
前記鉄系粉末は、該鉄系粉末全体を１００質量％としたときに、前記合金元素の一種であるクロム（Ｃｒ）の含有量が５質量％以下である請求項１に記載の高密度鉄基焼結材。
【請求項３】
前記鉄系粉末は、該鉄系粉末全体を１００質量％としたときに、前記合金元素の一種であるモリブデン（Ｍｏ）の含有量が３質量％以下である請求項１または２に記載の高密度鉄基焼結材。
【請求項４】
前記混合粉末は、さらに銅源粉末を含む請求項１〜３のいずれかに記載の高密度鉄基焼結材。
【請求項５】
前記焼結体は、真密度（ρ０）に対する嵩密度（ρ）の比である相対密度（ρ／ρ０×１００％）が９６％以上である請求項１〜４のいずれかに記載の高密度鉄基焼結材。
【請求項６】
前記焼結体は、ヤング率が２００ＧＰａ以上である請求項１〜５のいずれかに記載の高密度鉄基焼結材。
【請求項７】
鉄または鉄合金の粒子である鉄系粒子からなる鉄系粉末にホウ化物粒子からなるホウ化物粉末を配合した混合粉末を加圧して成形体を得る成形工程と、
該成形体を加熱して焼結体を得る焼結工程とを備え、
前記ホウ化物粒子は、ホウ化チタン、ホウ化ニオブ、ホウ化ジルコニウムまたはホウ化モリブデンの一種以上からなり、
前記ホウ化物粉末は、前記混合粉末全体を１００質量％としたときに０．１〜１０質量％含まれ、
前記鉄系粉末は、該鉄系粉末全体を１００質量％としたときにＦｅ以外の合金元素の合計量が７質量％以下であり、
前記焼結工程は、前記鉄系粒子と前記ホウ化物粒子の粒界の少なくとも一部で液相を生じる焼結温度以上で前記成形体を加熱する工程であり、
前記焼結体からなる高密度鉄基焼結材が得られることを特徴とする高密度鉄基焼結材の製造方法。
【請求項８】
前記焼結温度は、１１４０〜１３００℃である請求項７に記載の高密度鉄基焼結材の製造方法。
【請求項９】
前記焼結工程は、真空雰囲気またはアルゴンガス雰囲気でなされる請求項７または８に記載の高密度鉄基焼結材の製造方法。
【請求項１０】
前記焼結工程は、前記焼結体を８５０℃以上の冷却開始温度から強制冷却する冷却工程を含む請求項７〜９のいずれかに記載の
【請求項１１】
前記鉄系粉末は、粒度が１５０μｍ以下である請求項７に記載の高密度鉄基焼結材の製造方法。
【請求項１２】
前記混合粉末は、さらに銅源粉末を含む請求項７または１１に記載の高密度鉄基焼結材。
【発明の詳細な説明】
【技術分野】
【０００１】
本発明は、機械的特性（強度、剛性等）の向上と製造コスト低減を高次元で両立し得る高密度鉄基焼結材（緻密な鉄基焼結合金からなる素材または部材）とその製造方法に関する。
【背景技術】
【０００２】
製造コストを削減するために、鉄（Ｆｅ）を主成分とする原料粉末（混合粉末）の成形体を焼結させた素材または部材（適宜、「鉄基焼結材」または単に「焼結材」という。）が利用される。この鉄基焼結材は最終形状に近いため、機械加工の削減や歩留りの向上等によって製造コストを低減し得る。
【０００３】
ところで、鉄基焼結材は、その機械的特性を向上させるため、原料粉末の組成、成形圧力、焼結条件等が適宜調整されて製造されるが、通常、焼結したままの焼結材には微細な空孔が内部に残存するため、焼結材の剛性（ヤング率）や強度等は溶製された鉄鋼材よりも一般的に劣る。
【０００４】
このような状況の下、焼結材の機械的特性（特にヤング率）を向上させる提案等がなされており、例えば下記の特許文献に関連した記載がある。
【先行技術文献】
【特許文献】
【０００５】
【特許文献１】特開平７−１８８８７４号公報
【特許文献２】特開平６−６５６９３号公報
【特許文献３】特開２００５−３２０５８２号公報
【非特許文献】
【０００６】
【非特許文献１】M.Marucci，et al, “Effect of Small Addition of Boron on the Mechanical Properties and Hardenability of Sintered P/M Steels”， PM2002  World Congress Proceeding．
【非特許文献２】鎌田，徳永：焼結鋼の気孔球状化に及ぼすホウ化物添加の影響，粉協1989年春季大会概要集，P20-21
【非特許文献３】鎌田，徳永，小崎：CrB添加したPHステンレス鋼粉の焼結および引張特性，紛体および粉末冶金，第37巻，第2号，P23-28
【発明の概要】
【発明が解決しようとする課題】
【０００７】
特許文献１は、ステンレス鋼（ＳＵＳ４３０／Ｃｒ≧１６質量％）粉末（粒径−＃３３０）と９．５体積％（６．２質量％）となるチタン二ホウ化物（ＴｉＢ２）粉末（平均粒径：４μｍ）との混合粉末を４ｔｏｎ／ｃｍ２で金型成形した成形体を真空雰囲気中で１時間焼結し、得られた焼結体をさらに１１５０℃で熱間圧縮加工（真空雰囲気中）して緻密化した高剛性鉄基合金（試験片）に関する記載がある（［００４８］、［００４９］）。
【０００８】
但し、この特許文献１には、その試験片を製造したときの焼結温度に関する具体的な記載がなく、焼結温度は１０００〜１２００℃が好ましく、焼結温度が１２００℃を超えると多量の液相を生じ、焼結体形状を維持できなくなる旨が記載されているのみである（［００４２］）。
【０００９】
このような記載から、特許文献１に係る高剛性鉄基合金は、成形性が劣る硬質なＳＵＳ４３０粉末とＴｉＢ２粉末からなる混合粉末を低い圧力で成形した低密度な成形体を、液相が生じない温度で焼結させ、多くの空孔が残存したままの低密度な焼結体を、熱間圧縮加工によって緻密化したものであることがわかる。要するに特許文献１は、液相を生じて緻密化させることは全く想定しておらず、多数の空孔が分散している低密度な焼結体を熱間加工により緻密化し、ＴｉＢ２量に応じた高ヤング率が得られるようにしているに過ぎない。このように特許文献１の高剛性鉄基合金では、実質的に大きな塑性変形を伴う熱間加工を必須としているため、ＴｉＢ２量に応じた高剛性化を図ることはできても、焼結法による利点（いわゆる（ニア）ネットシェイプによる部材の製造コスト低減）を生かすことはできない。
【００１０】
特許文献２および３、非特許文献１〜３等には、ＦｅＢやＣｒＢなどからなるホウ化物粉末を用いて液相焼結させた焼結材に関する記載がある。いずれの場合も、液相を生じているにもかかわらず焼結体の緻密化が図られていないか、または多量の液相が生じることによって成形体の形状が崩壊している。
【００１１】
本発明は、このような事情に鑑みて為されたものであり、熱間加工等を施すまでもなく、焼結体のままで十分に緻密（高密度）化され、成形体の形状をほぼ維持したまま、従来の焼結材よりも機械的特性（ヤング率、強度等）の大幅な向上を図れる鉄基焼結材とその製造方法を提供することを目的とする。
【課題を解決するための手段】
【００１２】
本発明者はこの課題を解決すべく鋭意研究し、試行錯誤を重ねた結果、特定種のホウ化物粉末を少量混在させた混合粉末からなる成形体を、液相を生じる温度以上で焼結させたところ、成形時の形状をほぼ維持しつつも、緻密化されて優れた機械的特性（剛性、強度等）を発揮する焼結体が得ることを新たに見出した。この成果を発展させることにより、以降に述べる本発明を完成するに至った。
【００１３】
《高密度鉄基焼結材》
（１）本発明の高密度鉄基焼結材は、鉄（Ｆｅ）または鉄合金の粒子である鉄系粒子からなる鉄系粉末にホウ化物粒子からなるホウ化物粉末を配合した混合粉末を加圧した成形体を焼結して得られた焼結体からなる高密度鉄基焼結材であって、
前記ホウ化物粒子は、ホウ化チタン、ホウ化ニオブ、ホウ化ジルコニウムまたはホウ化モリブデンの一種以上からなり、前記ホウ化物粉末は、前記混合粉末全体を１００質量％としたときに０．１〜１０質量％含まれ、前記鉄系粉末は、該鉄系粉末全体を１００質量％としたときにＦｅ以外の合金元素の合計量が７質量％以下であり、前記焼結体は、前記鉄系粒子と前記ホウ化物粒子の粒界の少なくとも一部で液相を生じる焼結温度以上で加熱されてなることを特徴とする。
【００１４】
（２）本発明の高密度鉄基焼結材（適宜、単に「焼結材」という。）は、熱間加工等を施すまでもなく、焼結したままで十分に緻密であり、それに応じて非常に優れた機械的特性を発揮する。しかも本発明に係る焼結体は、このように焼結により緻密化されるにも拘わらず、成形体に対して相似的に縮小する程度であり、成形体の形状をほぼそのまま維持し得る。このため本発明の焼結材は、形状保持性や寸法変化の予測性に優れ、上述した熱間加工等の省略に加えて、（ニア）ネットシェイプによる機械加工等の大幅な削減も可能となる。従って本発明の焼結材によれば、複雑形状の構造部材でも緻密化による機械的特性の向上と製造コスト低減を高次元で両立し得る。なお、本発明の焼結材は、上述したホウ化物量が僅かでも十分に高密度化され、そのホウ化物量が増加すると、その存在割合に応じて（ほぼ複合則に沿って）、さらに高いヤング率も発揮するようになる。
【００１５】
（３）ところで本発明の焼結材が、そのような優れた特性を発揮する理由は必ずしも定かではないが、現状では次のように考えられる。上述したホウ化チタン、ホウ化ニオブ、ホウ化ジルコニウムまたはホウ化モリブデンの一種以上からなるホウ化物粒子（「特定ホウ化物粒子」という。）は、熱（力学）的安定性に優れるが、焼結時、各粒子の表面から僅かに遊離したＢと、その近傍（粒界）にある鉄系粒子中のＦｅとが反応し、焼結温度がＦｅ−Ｂの共晶点（約１１４０℃）以上になると、それらの粒界に液相が僅かに生じ得る。この液相が焼結材の緻密化に作用していると考えられる。但し、特定ホウ化物粒子は熱的安定性が高いため、鉄系粒子との粒界に過度な液相を生じることはない。これにより本発明の焼結材は、形状保持性や寸法変化の予測性にも優れたものになったと考えられる。
【００１６】
（４）ところで、特定ホウ化物粒子の周囲に生じる液相は僅かであり、特定ホウ化物粒子とその粒界に生じた液相との濡れ性も悪いため、特定ホウ化物粒子量が過少では上述した効果が十分には得られない。逆に、それが過多になると、逆にホウ化物粒子の凝集部分に空孔が残留して焼結材の緻密化を阻害し得る。そこで本発明では、特定ホウ化物粒子からなる粉末（特定ホウ化物粉末）は、混合粉末全体を１００質量％としたときに０．１〜１０質量％さらには０．４〜８質量％さらには３〜７質量％であると好ましい。なお、特定ホウ化物粉末の配合量を体積割合でいうと、特定ホウ化物粉末は混合粉末全体を１００体積％として、０．５〜１５体積％、１〜１２体積％さらには３〜８体積％であると好ましい。
【００１７】
また、焼結材の基地（マトリックス）となる鉄系粉末が過度に硬質（高強度）であると、成形性が悪く、通常の成形圧力では相応な密度の成形体を得ることができない。そこで本発明に係る鉄系粉末は、その全体を１００質量％としたときにＦｅ以外の合金元素の合計量が７質量％以下、６質量％以下さらには５質量％以下であると好ましい。本発明に係る鉄系粉末は純鉄粉末でもよいため、合金元素の合計量の下限は問わないが、敢えていうなら、０．５質量％以上さらには１質量％以上であると好ましい。
【００１８】
さらに、本発明の焼結材は、鉄系粒子と特定ホウ化物粒子の粒界の少なくとも一部で液相を生じることにより緻密化されるため、焼結温度は少なくともそのような液相を生じる温度以上、例えば、１１４０℃以上、１１５５℃以上さらには１１７０℃以上であると好ましい。焼結材の緻密化と形状保持性が確保される限り、焼結温度の上限値は問わないが、結晶粒の粗大化抑制等による機械的特性（特に伸び）の向上や省エネルギー化（熱効率）等の観点から、焼結温度は１３００℃以下、１２７５℃以下さらには１２５５℃以下であると好ましい。
【００１９】
《高密度鉄基焼結材の製造方法》
本発明は、次のような高密度鉄基焼結材の製造方法としても把握できる。すなわち本発明は、鉄または鉄合金の粒子である鉄系粒子からなる鉄系粉末にホウ化物粒子からなるホウ化物粉末を配合した混合粉末を加圧して成形体を得る成形工程と、該成形体を加熱して焼結体を得る焼結工程とを備え、前記ホウ化物粒子は、ホウ化チタン、ホウ化ニオブ、ホウ化ジルコニウムまたはホウ化モリブデンの一種以上からなり、前記ホウ化物粉末は、前記混合粉末全体を１００質量％としたときに０．１〜１０質量％含まれ、前記鉄系粉末は、該鉄系粉末全体を１００質量％としたときにＦｅ以外の合金元素の合計量が７質量％以下であり、前記焼結工程は、前記鉄系粒子と前記ホウ化物粒子の粒界の少なくとも一部で液相を生じる焼結温度以上で前記成形体を加熱する工程であり、前記焼結体からなる高密度鉄基焼結材が得られることを特徴とする高密度鉄基焼結材の製造方法としても把握できる。
【００２０】
《その他》
（１）本明細書でいう「相対密度」は、焼結体の真密度（ρ０）に対する焼結体の嵩密度（ρ）の比（ρ／ρ０×１００％）である。嵩密度（ρ）は円柱状の計測用試験片（基準寸法：φ１４×１０ｍｍ）の実測した寸法と質量から算出する。但し、成形体に対して形状が崩れた焼結体の嵩密度は、アルキメデス法により求める。真密度（ρ０）は、混合粉末の配合に用いた各原料粉末の質量総和（ΣＷｉ）を、それら各原料粉末の体積総和（ΣＶｉ：ポアフリー体積（ＰＦＶ））で除して求めた混合粉末のポアフリー密度（ＰＦＤ：ΣＷｉ／ΣＶｉ）である。ここで各原料粉末の体積（Ｖｉ）は、各原料粉末の配合質量（Ｗｉ）を、その真密度（Ｄｉ：文献値またはカタログ値）で除して求めた（Ｖｉ＝Ｗｉ／Ｄｉ）。なお、各原料粉末の配合質量（Ｗｉ）は、混合粉末を配合する際の実測値である。
【００２１】
各原料粉末の体積割合（体積％）も、特に断らない限り、上記のようにして求めた各原料粉末の体積（Ｖｉ）に基づいて算出した。例えば、特定ホウ化物粉末の体積割合は、その占める体積（Ｖｉ）を、混合粉末全体の体積となる各原料粉末の体積総和（ΣＶｉ）で除して求めた（Ｖｉ／ΣＶｉ×１００％）。
【００２２】
（２）本明細書でいう「ヤング率」は、円柱状の計測用試験片（φ１４×１０ｍｍ）に対して超音波パルス法により測定される。
【００２３】
（３）本明細書でいう粉末の「粒度」は、篩い分けまたは平均粒径により特定する。篩い分けは、公称目開きがａμｍの篩いを通過した粉末の粒度を「−ａμｍ」として表す。なお、篩いを用いた分級に関してはＪＩＳ Ｚ ８８０１に準拠する。粉末の「平均粒径」は、レーザー回折式粒度分布測定器による粒度分布測定に基づくメジアン径（Ｄ５０）より特定する。なお、本明細書では特に断らない限り、篩い分けによる粒度を用いて粉末の粗さを示す。
【００２４】
（４）本発明の焼結材は、鉄系粉末や特定ホウ化物粉末の組成にも依るが、Ｆｅ、Ｍｏ、Ｃｒ、Ｃｕ等以外に、少量の改質元素（Ｎｉ、Ｍｎ、Ｓｉ、Ｖ、Ｃｏ、Ｔｉ、Ｎｂ、Ｗ、Ｐ、Ｂ等）や不可避不純物を含み得る。改質元素により、焼結材の強度、靱性、延性、寸法安定性等の向上をさらに図ることが可能となる。
【００２５】
また本発明に係る混合粉末は、鉄系粉末と特定ホウ化物粉末を原料粉末とするが、焼結体の緻密化と形状保持性が確保される限り、それ以外の粉末を含んでもよい。例えば、鉄系粉末と共に鉄合金を構成する合金元素源粉末、特定ホウ化物粒子以外で分散粒子となる化合物粉末（例えば、特定ホウ化物粉末以外のホウ化物粉末、炭化物粉末、窒化物粉末、酸化物粉末など）等が混合粉末中に少量配合されていてもよい。
【００２６】
（５）本発明の焼結材は、焼結したままの状態で、高密度、高ヤング率、高強度等を発揮するのみならず、焼結前の形態（成形体の形状）が少なくとも相似的に保持される。そこで本発明の焼結材は、最終製品またはそれに近い部材であるほど好ましい。これにより、焼結部材（構造部材等）の機械的特性の向上と共に、（ニア）ネットシェイプに伴う製造コストの大幅な低減を図れる。但し、本発明の焼結材は、その具体的な形態を問わないので、例えば、インゴット状、棒状、管状、板状等の素材であっても良い。
【００２７】
（６）本発明の焼結材の相対密度や機械的特性（ヤング率、強度、伸び（靱性）等）は、各原料粉末の種類や組成、成形条件（成形方法、成形圧力等）、焼結条件（温度、時間、雰囲気等）等により異なるため、一概に特定することは困難である。敢ていうなら、本発明の焼結材は、相対密度（ρ／ρ０×１００％）が９６％以上、９７％以上さらには９８％以上であると好適である。またヤング率は、溶製鋼材と同等以上であると好ましく、例えば、２００ＧＰａ以上、２１０ＧＰａ以上さらには２２０ＧＰａ以上であると好ましい。
【００２８】
（７）特に断らない限り本明細書でいう「ｘ〜ｙ」は下限値ｘおよび上限値ｙを含む。本明細書に記載した種々の数値または数値範囲に含まれる任意の数値を新たな下限値または上限値として「ａ〜ｂ」のような範囲を新設し得る。
【図面の簡単な説明】
【００２９】
【図１】引張試験片の概形状を示す平面図と側面図である。
【図２Ａ】配合したＴｉＢ２量と焼結体の相対密度の関係を示すグラフである。
【図２Ｂ】そのＴｉＢ２量と焼結体のヤング率の関係を示すグラフである。
【図３Ａ】真空中またはＡｒガス中で焼結したときにおける成形圧力と焼結体の相対密度の関係を示すグラフである。
【図３Ｂ】そのときの成形圧力と焼結体のヤング率の関係を示すグラフである。
【図４Ａ】焼結温度と焼結体の相対密度の関係を示すグラフである。
【図４Ｂ】焼結温度と焼結体のヤング率の関係を示すグラフである。
【図４Ｃ】焼結温度と焼結体の引張強さの関係を示すグラフである。
【図４Ｄ】焼結温度と焼結体の伸びの関係を示すグラフである。
【図５】焼結温度の異なる各焼結体の金属組織写真である。
【図６Ａ】冷却開始温度と焼結体の相対密度の関係を示すグラフである。
【図６Ｂ】冷却開始温度と焼結体のヤング率の関係を示すグラフである。
【図６Ｃ】冷却開始温度と焼結体の引張強さの関係を示すグラフである。
【図６Ｄ】冷却開始温度と焼結体の伸びの関係を示すグラフである。
【図７Ａ】ホウ化物の種類と焼結体の相対密度の関係を示す棒グラフである。
【図７Ｂ】ホウ化物の種類と焼結体のヤング率の関係を示す棒グラフである。
【図７Ｃ】ホウ化物の種類と焼結体の引張強さの関係を示す棒グラフである。
【図７Ｄ】ホウ化物の種類と焼結体の伸びの関係を示す棒グラフである。
【図８】ホウ化物の種類が異なる各焼結体の外観写真である。
【図９Ａ】鉄系粉末の粒度を変更したときの成形圧力と焼結体の相対密度の関係を示すグラフである。
【図９Ｂ】そのときの成形圧力と焼結体のヤング率の関係を示すグラフである。
【図１０Ａ】鉄系粉末の粒度と焼結体の引張強さの関係を示す棒グラフである。
【図１０Ｂ】鉄系粉末の粒度と焼結体の伸びの関係を示す棒グラフである。
【図１１Ａ】鉄系粉末の種類と焼結体の相対密度の関係を示す棒グラフである。
【図１１Ｂ】鉄系粉末の種類と焼結体のヤング率の関係を示す棒グラフである。
【図１１Ｃ】鉄系粉末の種類と焼結体の引張強さの関係を示す棒グラフである。
【図１１Ｄ】鉄系粉末の種類と焼結体の伸びの関係を示す棒グラフである。
【図１２Ａ】ＺｒＢ２の複合添加と焼結体の相対密度の関係を示す棒グラフである。
【図１２Ｂ】ＺｒＢ２の複合添加と焼結体のヤング率の関係を示す棒グラフである。
【図１２Ｃ】ＺｒＢ２の複合添加と焼結体の引張強さの関係を示す棒グラフである。
【図１２Ｄ】ＺｒＢ２の複合添加と焼結体の伸びの関係を示す棒グラフである。
【図１３】Ｃｕ量と焼結体の引張強さの関係を示すグラフである。
【発明を実施するための形態】
【００３０】
本明細書で説明する内容は、本発明の焼結材のみならず、その製造方法にも該当し得る。製造方法に関する構成要素は、プロダクトバイプロセスクレームとして理解すれば物に関する構成要素ともなり得る。上述した本発明の構成要素に、本明細書中から任意に選択した一つまたは二つ以上の構成要素を付加し得る。いずれの実施形態が最良であるか否かは、対象、要求性能等によって異なる。
【００３１】
《鉄系粉末》
鉄系粉末は、純鉄粉末でも良いが、焼結材の高強度化等を図るため、一種以上の合金元素を含む鉄合金からなると好適である。このような合金元素として、例えば、クロム（Ｃｒ）、モリブデン（Ｍｏ）等がある。ＭｏとＣｒは、焼結材（マトリックス）の強度や靱性を向上させる元素である。これらの元素が過少では効果がなく、過多になると焼結材の靱性が低下する。そこで鉄系粉末中のＣｒ含有量は、鉄系粉末全体を１００質量％としたときに１〜５質量％さらには２〜４質量％以下であると好ましい。また鉄系粉末中のＭｏ含有量は、鉄系粉末全体を１００質量％としたときに０．２〜３質量％さらには０．４〜２質量％以下であると好ましい。
【００３２】
合金元素は、鉄系粉末とは別に合金元素源粉末として供給されてもよい。このような合金元素源粉末として、Ｃｒ源粉末、Ｍｏ源粉末以外に、焼結材の強度を向上させる銅源粉末がある。銅源粉末（純銅、銅合金、銅化合物等からなる粉末）は、混合粉末全体を１００質量％としてＣｕ含有量が０．３〜５質量％、１〜４質量％さらには１．５〜３質量％となるように配合されると好ましい。
【００３３】
鉄系粉末の粒度は適宜選択されるが、例えば、１５０μｍ以下、１００μｍ以下さらには５０μｍ以下であると好ましい。成形性に優れる微細な鉄系粉末を用いることにより、成形圧力が低くても十分に高密度な焼結体を得ることが可能となる。
【００３４】
《特定ホウ化物粒子（粉末）》
本発明に係る特定ホウ化物粒子は、ＴｉＢ２粒子、ＮｂＢ２粒子、ＺｒＢ２粒子、ＭｏＢ粒子であると好ましい。特に、焼結材の軽量化と高剛性化を図る観点から、ＴｉＢ２粒子からなるホウ化物粉末（ＴｉＢ２粉末）を用いると好ましい。
【００３５】
特定ホウ化物粒子は、Ｆｅよりもヤング率が大きいため、焼結材の緻密化と相まって、本発明の焼結材のヤング率向上に大きく寄与する。そこで特定ホウ化物粉末は、混合粉末全体を１００体積％としたときに、０．５体積％以上、１体積％以上さらには３体積％以上配合されると好ましい。但し、特定ホウ化物粉末が過多になると、焼結材の相対密度およびヤング率が逆に減少傾向となるため、特定ホウ化物粉末は混合粉末全体を１００体積％としたときに、１５体積％以下、１０体積％以下、９体積％以下さらには８体積％以下であると好ましい。
【００３６】
《製造方法》
（１）成形工程
成形工程は、上述した各種粉末を所望組成に配合した混合粉末を加圧して成形体を得る工程である。成形圧力は、例えば、３５０〜１５００ＭＰａ、６００〜１３５０ＭＰａさらには８００〜１２００ＭＰａの範囲とすると好ましい。成形圧力が過小では成形体密度が不十分となり、焼結体の収縮量が増大し、成形圧力が過大では金型寿命の低下や設備コストの増大を招いて、好ましくない。なお、本発明の場合、一般的な成形圧力でも、特定ホウ化物粉末の配合と焼結温度の選択により、十分に高密度な焼結体を得ることができる。
【００３７】
なお成形工程は、冷間成形（室温成形）でも温間成形でも良い。また、混合粉末と金型との潤滑は、内部潤滑剤を混合粉末に配合して行ってもよいし、金型潤滑により行ってもよい。金型潤滑を行う場合、金型潤滑温間加圧成形法（詳細は特許３３０９９７０号公報等を参照）を用いると好ましい。
【００３８】
（２）焼結工程
焼結工程は、成形体を加熱して焼結体を得る工程である。焼結温度および焼結時間は、焼結材の所望特性、生産性等を考慮して適宜選択されるが、それらが過大ではエネルギーコストが増大し、それらが過小では焼結体の緻密化や高剛性化が不十分となり得る。そこで焼結温度は既述した範囲内とし、焼結時間（上記の焼結温度を保持する時間）は、例えば、０．１〜３時間さらには０．１〜１時間とすると好ましい。また、焼結雰囲気は、真空雰囲気、不活性ガス雰囲気、特にアルゴンガス雰囲気（大気圧以上）やアルゴンガスパーシャル雰囲気（大気圧に対して減圧（６０〜３００Ｐａ）されたアルゴンガス雰囲気）等であると好ましい。但し、特定ホウ化物粒子の種類にも依るが、特定ホウ化物粒子と反応して鉄系粒子との粒界における液相化等を阻害するようなガス雰囲気は好ましくない。
【００３９】
（３）その他
本発明の場合、焼結工程後の冷却工程（冷却速度、冷却開始温度等）は必ずしも問わない。もっとも、焼結工程における加熱後の冷却速度が大きいと、焼結体の金属組織の粗大化等を抑制でき、ひいてはその機械的特性の向上を図れて好ましい。また、焼結後の焼結体を強制的に冷却（急冷）する場合、その冷却開始温度を調整して、焼結材の機械的特性（強度、延性等）を制御することもできる。例えば、８５０℃以上さらには９００℃以上の冷却開始温度から焼結体を急冷することにより、焼結体の高強度化を図ることができる。そこで本発明に係る焼結工程は、そのような冷却開始温度から焼結体を強制冷却する冷却工程を含むと好ましい。なお、強制冷却は、例えば、炉内に窒素ガス等を導入して行うことができ、そのときの冷却速度は、例えば、３０℃／分以上、５０℃／分以上さらには８０℃／分以上であると好ましい。
【００４０】
《鉄基焼結材部材》
本発明の焼結材を用いれば、高密度で高特性な焼結部材を低コストで得ることができる。本発明の焼結材は具体的な用途を問わないが、例えば、自動車等のエンジン部品（例えばコンロッド）、変速機部品、シャーシ部品、サスペンション部品、各種のシャフト類やプーリー類、音響部品等の素材や最終形状に近い製品として用いられると好ましい。
【実施例】
【００４１】
原料粉末の種類（組成、粒度等）、配合組成、成形条件、焼結条件等を種々変更した多数の試料（鉄基焼結材）を製作し、それら試料の測定、組織観察および評価を行った。これらを通じて、本発明の内容をさらに具体的に説明する。
【００４２】
《試料の製造》
（１）原料粉末
原料粉末として、鉄系粉末、主たるホウ化物粉末および各種の合金元素源粉末を用意した。本実施例で用いた鉄系粉末およびホウ化物粉末に係る成分組成、粒度、比重、メーカー（入手元）を表１にまとめて示した。なお、各粉末の比重は、各メーカーの公表値（表示値）である。各粉末の成分組成は、各粉末全体を１００質量％として、単に「％」で表した。各粉末の粗さは、既述した篩い分けによる粒度または平均粒径（メジアン径／Ｄ５０）で示した。表１に示した粉末以外に、合金元素源粉末として、銅源粉末である純Ｃｕ粉末（福田金属箔粉工業株式会社製ＣＥ−２５／平均粒径：６３μｍ以下）も用意した。なお、表７の試料群Ｈに示したＺｒＢ２粉末は表１に示したものである。
【００４３】
（２）混合粉末
上述した各原料粉末を表２〜表７に示す割合でそれぞれ秤量した配合粉末を、乳鉢で３分間混合した後、さらにボールミルで３０分間回転混合して、種々の混合粉末を得た（混合工程）。なお、主たるホウ化物粉末の配合量については、混合粉末全体を１００質量％または１００体積％として、質量割合のみならず体積割合も併せて示した。体積割合は、既述した通り、各原料粉末の比重に基づいて算出した。
【００４４】
（３）成形工程
キャビティ形状が異なる２種の金型を用意して、前述した金型潤滑温間加圧成形法により各混合粉末を加圧成形した。この際、金型はバンドヒータにより１５０℃（成形温度）に加熱した。この加熱した金型の内周面には、水に分散させた１％の溶液ステアリン酸リチウム（ＬｉＳｔ）溶液（高級脂肪酸系潤滑剤）を塗布した。成形圧力は各表に示すように３９２〜１１７６ＭＰａの範囲で調整したが、特に断らない限り成形圧力は７８４ＭＰａとした。その他、金型潤滑温間加圧成形法に関しては、特許３３０９９７０号公報等の記載を参照にした。
【００４５】
こうして、円柱状の計測用試験片（φ１４×１０ｍｍ）および平板状の引張試験片（図１参照）となる２種の成形体を得た。
【００４６】
（４）焼結工程
バッチ式焼結炉（島津メクテム株式会社製ＰＶＳＧｇｒ２０／２０）を用いて、各成形体を加熱し焼結させた。焼結温度は、各表に示すように１１００〜１２５０℃の範囲で調整したが、特に断らない限り焼結温度は１２００℃または１２５０℃とした。また、その焼結温度を保持する均熱保持時間（焼結時間）は３０分間とした。焼結雰囲気は、真空雰囲気（１〜５×１０-２Ｐａ）またはアルゴンガス雰囲気（０．０６〜３ｋＰａ）とした。
【００４７】
なお、焼結後の加熱状態にある焼結体は、７５０〜１０００℃のいずれかの冷却開始温度まで炉冷（徐冷）した後、Ｎ２ガス（４００ｋＰａ）を吹きつけて６０℃まで急冷した（冷却工程）。この急冷時の冷却速度は、約９０℃／分（１．５℃／秒）であった。
【００４８】
《測定・観察》
（１）密度、密度変化、寸法変化、
各試料に係る計測用試験片を用いて、焼結前後の寸法および重量を測定し、成形体の嵩密度（Ｇ.Ｄ.）、焼結体の嵩密度（Ｓ.Ｄ.）とその相対密度（％）、焼結前後の寸法変化率（ΔＤ：直径の変化率）を算出した。なお、寸法変化率は、焼結後の寸法から焼結前の寸法（成形体の寸法）を引いた差分を、その焼結前の寸法で除して求めた。こうして得られた結果を各表にまとめて示した。
【００４９】
（２）ヤング率、引張強さおよび（破断）伸び
各試料に係る焼結後の円柱状の計測用試験片に、縦波用および横波用の振動子を用いて超音波パルスを伝播させ、試験片内を伝播する縦波及び横波の伝播速度からヤング率を算出した（超音波パルス法）。こうして得られた結果を各表にまとめて示した。なお、空孔が多く残留しており、ヤング率の測定ができない焼結体もあった。
【００５０】
また、オートグラフ（株式会社島津製作所）で引張試験を行い、各試験片が破断するまでの強度（引張強さ）と伸びを測定した。このときの試験速度は２．０ｍｍ／ｍｉｎとした。こうして得られた結果を各表にまとめて示した。
【００５１】
（３）組織観察
一部の試料の金属組織を走査型電子顕微鏡（ＳＥＭ）を用いて観察した。この観察は、試験片から採取した切断片を樹脂に埋め込み、その表面を鏡面研磨後、行った。金属組織の詳細については後述する。
【００５２】
《評価》
種々の評価項目に沿って、各表に示した試料群から代表的な試料を抽出し、それらの特性をグラフ（各図）に示して比較した。それらに基づいて、本発明の焼結材の特徴を具体的に説明する。
【００５３】
（１）相対密度とヤング率の関係（試料群Ａ）
表２に示すように、ＴｉＢ２粉末（ホウ化物粉末）の配合量を種々変更した試料（焼結体）を製造した。それら各焼結体に係るＴｉＢ２量（体積％）と相対密度またはヤング率との関係を図２Ａおよび図２Ｂ（両者を併せて単に「図２」という。）に示した。
【００５４】
先ず、図２Ａから明らかなように、ＴｉＢ２量が鉄系粉末に極少量でも添加されると、相対密度が急激に上昇することがわかる。例えば、３９２ＭＰａで成形した成形体を焼結させた焼結体の場合、ＴｉＢ２量を約０．５質量％（０．９体積％）添加するだけで、その相対密度は８８．６％から９６．８％にまで急激に上昇し、さらにＴｉＢ２量を約１質量％（１．７体積％）添加すると、その相対密度は約９９％となり、真密度に近くなる。このようにホウ化物を僅かに配合するだけで、焼結体の緻密化を急激に促進することができる。
【００５５】
次に、図２Ｂを図２Ａと比較すると明らかなように、焼結体のヤング率はその相対密度と相関しており、相対密度が低いと、単にＴｉＢ２量が増加してもヤング率の上昇は望めない。逆に、焼結体が十分に緻密化されている範囲（ＴｉＢ２量が１５体積％（１０質量％）以下の範囲）では、成形圧力の大小に拘わらず、ほぼ配合則（複合則）に沿って焼結体のヤング率を増加させ得ることもわかった。
【００５６】
（２）焼結雰囲気の影響（試料群Ｂ）
表３の試料群Ｂおよび図３Ａと図３Ｂ（両者を併せて単に「図３」という。）に示すように、焼結雰囲気を真空雰囲気としてもＡｒガス雰囲気としても、焼結体の緻密化および高剛性化を十分に図ることができる。敢えていうと、成形圧力が低いときは真空雰囲気で焼結する方が焼結体の緻密化および高剛性化を図り易い。成形圧力が高いときは、Ａｒガス雰囲気で焼結することにより、緻密で高剛性な焼結体を低コストで製造し得る。
【００５７】
（３）焼結温度の影響（試料群Ｃ）
表３の試料群Ｃおよび図４Ａ〜図４Ｄ（両者を併せて単に「図４」という。）に示すように、焼結温度が１１５０℃であるときを境にして焼結体の特性が急変し、特に焼結温度が１１７５℃以上であるとき、相対密度、ヤング率、引張強さおよび伸びのいずれにおいても、優れた特性が発揮されている。但し、焼結温度を１２５０℃とすると、焼結体の伸びが低下したため、焼結温度は１１７５〜１２２５℃であると好ましいと考えられる。なお、焼結温度を１１５０℃以下とした焼結体のヤング率は、正確に測定できなかった。
【００５８】
焼結温度が異なる各焼結体（試料群Ｃ）の金属組織写真を図５に示した。これらから、焼結温度が１１５０℃である焼結体には、気孔（黒色部）が多数存在していることがわかった。しかし、焼結温度が１１７５℃以上である焼結体には、気孔が殆ど観られなくなることもわかった。また、焼結温度が１２５０℃になると、結晶粒の粗大化が観られた。このような金属組織の相違が、上述した特性の相違に反映されたと考えられる。
【００５９】
（４）冷却開始温度の影響（試料群Ｄ）
表３の試料群Ｄおよび図６Ａ〜図６Ｄ（両者を併せて単に「図６」という。）に示すように、冷却開始温度の変化は相対密度およびヤング率には殆ど影響しないが、冷却開始温度が８００〜９００℃となる付近で、焼結体の引張強さが急変することがわかった。そこで、冷却開始温度を８５０℃以上さらには９００℃以上とすることにより、引張強さを大幅な向上させ得る。
【００６０】
（５）ホウ化物の種類の影響（試料群Ｅ）
表４の試料群Ｅおよび図７Ａ〜図７Ｄ（両者を併せて単に「図７」という。）に示すように、いずれのホウ化物も、焼結体の相対密度、ヤング率および引張強さを大きく向上させ得ることがわかった。特に、ＴｉＢ２およびＮｂＢ２は、焼結体のそれら特性を大きく向上させた。但し、ＣｒＢ２、ＦｅＢおよびＶＢ２は、焼結体の伸びがかなり小さくなった。
【００６１】
各種のホウ化物を添加した焼結体の外観写真を図８に示した。焼結前後で寸法縮小が生じるとしても、ＴｉＢ２、ＮｂＢ２、ＺｒＢ２およびＭｏＢは、焼結体の形状を実質的に崩すことはなかった。しかし、それ以外のホウ化物は、焼結体の形状を大きく崩した。
【００６２】
（６）鉄系粉末の粒度の影響（試料群Ｆ）
表５の試料群Ｆに示すように、鉄系粉末（Ｆｅ−１．５ｗｔ％Ｍｏ）の粒度、成形圧力および焼結温度を変更した各試料を製造した。これら各試料に基づいて、成形圧力と相対密度またはヤング率との関係を図９Ａおよび図９Ｂ（両者を併せて単に「図９」という。）に示した。また成形圧力を７８４ＭＰａとした各試料に係る焼結体について、鉄系粉末の粒度と引張強さまたは伸びとの関係を図１０Ａおよび図１０Ｂ（両者を併せて単に「図１０」という。）に示した。
【００６３】
これらからわかるように、鉄系粉末が粗くなると相対密度およびヤング率が低下するが、粗い鉄系粉末を用いても、成形圧力または焼結温度を高くすることにより、各特性を向上させ得ることがわかった。
【００６４】
（７）鉄系粉末の種類（試料群Ｇ）
表６Ａおよび表６Ｂ（両者を併せて単に「表６」という。）の試料群Ｇおよび図１１Ａ〜図１１Ｄ（両者を併せて単に「図１１」という。）に示すように、相対密度、ヤング率および引張強さは、Ｍｏを含有している鉄系粉末（８５Ｍｏ、Ｍｏ−Ｃ）を用いた場合の方が他種の鉄系粉末を用いた場合よりも優れていた。
【００６５】
（８）ＺｒＢ２の添加（試料群Ｈ）
表７の試料群Ｈおよび図１２Ａ〜図１２Ｄ（両者を併せて単に「図１２」という。）に示すように、主たるホウ化物であるＴｉＢ２に加えて、少量のＺｒＢ２を複合添加することにより、焼結体の各特性はいずれも向上することがわかった。
【００６６】
（９）Ｃｕの添加（試料群Ｉ）
表７の試料群Ｉおよび図１３に示すように、Ｃｕを添加することにより、焼結体の引張強さが向上することも確認された。
【００６７】
（１０）寸法変化
表２〜表７に示した各試料に係る径方向の寸法変化率（ΔＤ）から明らかなように、成形圧力が大きく成形体密度（または成形体の相対密度）大きいほど、寸法変化率が小さくなる。但し、本発明に係るホウ化物粒子が添加されている焼結体は、図８に示した外観写真からもわかるように、成形圧力または成形体密度が低くて寸法変化率が大きい場合でも（つまり収縮する場合でも）、成形体と三次元的な相似形状となり、成形体の外観形状をほぼ維持している。
【００６８】
【表１】
2016084534.tif 000003
【００６９】
【表２】
2016084534.tif 000004
【００７０】
【表３】
2016084534.tif 000005
【００７１】
【表４】
2016084534.tif 000006
【００７２】
【表５】
2016084534.tif 000007
【００７３】
【表６Ａ】
2016084534.tif 000008
【００７４】
【表６Ｂ】
2016084534.tif 000009
【００７５】
【表７】
2016084534.tif 000010
【図１】
2016084534.tif 000011
【図２Ａ】
2016084534.tif 000012
【図２Ｂ】
2016084534.tif 000013
【図３Ａ】
2016084534.tif 000014
【図３Ｂ】
2016084534.tif 000015
【図４Ａ】
2016084534.tif 000016
【図４Ｂ】
2016084534.tif 000017
【図４Ｃ】
2016084534.tif 000018
【図４Ｄ】
2016084534.tif 000019
【図６Ａ】
2016084534.tif 000020
【図６Ｂ】
2016084534.tif 000021
【図６Ｃ】
2016084534.tif 000022
【図６Ｄ】
2016084534.tif 000023
【図９Ａ】
2016084534.tif 000024
【図９Ｂ】
2016084534.tif 000025
【図１３】
2016084534.tif 000026
【図５】
2016084534.tif 000027
【図７Ａ】
2016084534.tif 000028
【図７Ｂ】
2016084534.tif 000029
【図７Ｃ】
2016084534.tif 000030
【図７Ｄ】
2016084534.tif 000031
【図８】
2016084534.tif 000032
【図１０Ａ】
2016084534.tif 000033
【図１０Ｂ】
2016084534.tif 000034
【図１１Ａ】
2016084534.tif 000035
【図１１Ｂ】
2016084534.tif 000036
【図１１Ｃ】
2016084534.tif 000037
【図１１Ｄ】
2016084534.tif 000038
【図１２Ａ】
2016084534.tif 000039
【図１２Ｂ】
2016084534.tif 000040
【図１２Ｃ】
2016084534.tif 000041
【図１２Ｄ】
2016084534.tif 000042